"潜熱蓄熱材とする各々の組成材で融点が摂氏32°C以下主に7°C~20°Cの範囲、58.5°C以下主に35°C~58°Cの範囲、93.5°C以下主に70°C~85°Cの各範囲で転移点を変更して、用途目的に適応するように融点調整を施した潜熱蓄熱材を軟質で軽薄軽量な不透過性合成樹脂シ-ト間の中間に総厚に比例した断面の径状が角又は円状の切口を成し、独立した中空構造複数を並列状に担持した一体射出成型で構成された該中空構造内に、各々の潜熱蓄熱組成物を注入充填し、密閉してなる潜熱蓄熱体である。該シ-トの一方の面に突起部を配置付帯する潜熱蓄熱体に係る特許請求に関する。融点32°Cの組成物が硫酸ナトリウム水和物、融点57.5°Cの組成物が酢酸ナトリウム水和物であり、融点94°Cの組成物が明礬水和物である。各該組成物の使用目的に機能調整剤が各主材100重量部に対して、相分離阻止剤と破過冷却阻止剤及び転移点変更に係る調製剤の添加量が各0.1重量以上30重量の範囲を添加混合してなる潜熱蓄熱材に係る特許請求第1項記載に関する。分離防止剤が、合成ゼオライトパリゴルスカイトアタパルジャイトセピオライト合成スメクタイトで微細な多孔質や繊維状のセラミックスであり、各々の粒度が0.1μから100メッシュの範囲を単独又は複合物を各々0.1重量以上30重量の範囲で調合の潜熱蓄熱材に係る特許請求第1項及び第2項の記載に関する。破過冷却促進に硼酸コハク酸フッ化物リチウム、カリウム、ナトリウム酢酸リチウム明礬キレ-ト材系クベロンエチレンジアミン四酢酸/2Na塩ニトリロトリ酢酸2Na塩トリエタノ-ルアミン塩類塩化カリウム/リチウム/ナトリウムから選ばれるを0.1重量以上30重量の範囲で調合を各々の組成物に適性量添加混合し調合の潜熱蓄熱材とする。温度変調材にアンモニウム塩硝酸ナトリウムを用いた蓄熱材調製に係る特許請求第1項、3項記載に関する。容器が、軟質で軽薄軽量の合成樹脂製シ-ト間の中空間に複数の同空間が並列して構成の一体型成型物でる。単体/或いは異なる合成樹脂加工を押出射出成型で有効総厚は2.5mm~15mmの範囲でシ-ルド処理が施されたポリエチレン、ポリプロピレン、ポリカ-ボネ-ト、ポリフタレン酸エステル等の合成樹脂、或いは硬質アルミニウムを素材とする。積層時の熱媒体の流路を確保する突起物を板面に付帯する蓄熱材容器に係る特許請求第1項記載に関する。本発明の蓄熱装置に採用の潜熱蓄熱材は物質固有の融点が変化する事なく、液化した状態から温度が融点より下がると、凝固のエントロピ-生成状態が終了するまで、潜熱を放熱して、質量に応じたエネルギ-の放出と吸収を行う。また融解時は蓄熱物質1が完全に液化するまで、熱を吸収する性状の可逆性を保有する。該蓄熱装置に使用する電解水和組成物1の系は水の容量に比べ、比重で1.45倍以上、周囲温度=供給水温=10°Cの条件時、△T/10°C差の単位熱量は水の約3倍であり、コンパクトで熱量が大きい利点があり、容器の小型化による放熱表面負荷を削減できる。また該蓄熱組成物は各々が独立した中空層構造1内に担持され、熱媒体2と該蓄熱体の接触面積及び断面の熱伝達抵抗値を改善し温度伝達効率を促進する。この試みにより、熱抵抗率負荷を軽減して、温度伝達効率を改善し熱供給機能を向上する。又装置の小型化は熱損失を軽減し、定廉な装置を提供する利点がある。既存の従来型の貯湯槽との所要熱量比て約70削減が可能との試算根拠があり、省スペ-ス、省エネルギ-に寄与する。本発明の潜熱蓄熱組成物1の種類は低温域に採用する硫酸ナトリウム系は融点32°C以下から7°Cの範囲である。中温度域に酢酸ナトリウム系は融点57.5°C以下から35°Cの転移点の範囲であり、高温度域には各種の明礬系水和物は融点94°Cであり、摂氏94°C以下から75°Cの利用に有用である。多岐に渉る熱源の内、特に冷凍ヒ-トポンプチラ-による低温度の5°Cから太陽熱、圧縮ヒ-トポンプの回収熱70~90°Cでの熱利用に適応性を所要し、除湿乾燥に係る冷房/暖房/給湯の蓄熱用装置として有用である。本発明の各該潜熱蓄熱水和物質は水との密度比で平均1.4倍以上、△T/10°C時の所要熱量と放熱量は1.6倍から5.0倍と大きく、当該蓄熱に係る装置の小型化ができる。該各系蓄熱物質は物質固有の融点で吸熱して融解、融点以下で潜熱を放熱しながら凝固の熱反応作用を顕すので、吸熱と放熱は可逆的な状態相変化が完了するまで、所要の融点付近で一定温度の潜熱放熱を持続する性状を示す。本発明は単独又は相和した混合物を主材に、調理調合した各系の水和物を適用できる。本発明の一例とする該放熱体の内、酢酸ナトリウム水和物の性状理論値は融点58.5°C、潜熱量60Kcal/kgは包晶型であり、融解の過程は高温である。結果、融解/凝固等の熱履歴過程で分子間分離や過飽和に係る過冷却が発生する、尚、固体の熱伝導度が0.35m.k程度と熱抵抗による伝熱係数は氷の約35程度等と効率化に係る課題を抱えていた。潜熱蓄熱組成材は蓄熱体1として、熱媒体2の接触表面積率と蓄熱材固有の熱伝導度により接触面の積に比例して温度伝達効率は決定されるから、固有の温度伝達抵抗を緩和する有効手段として、該潜熱蓄熱組成物と外部負荷接触値、即ち、容器厚を最適値化と該潜熱蓄熱材の伝熱の効率化処置が課題であった。容器厚を削減することで、温度伝達効率を改善可能とするが、一方所要熱量の不足が発生する。この不足量の確保の手段に該容器になる蓄熱体を何層にも積層することで補う。温度伝達効率化に、1.容器表面積の拡大と確保、2.質量の増量と確保の相乗効果で達成を可能にする。結果、系固有の熱伝導抵抗を減少させる手段により、エントロピ-の生成を短縮し、COP向上にも寄与する。しかし、一般的に電解性水和物の内、酢酸ナトリウム水和物は相分離や過冷却が顕著で特異な分子構造から系単独での機能で蓄熱材としての機能は持続できない。対応として、他系にも共通的連鎖機能を所持する添加剤としてパリゴスカイト、スメクタイト、ゼオライト、セピオラト等の精製物中の調合手段により解決している。また融点以下に降温しても凝固しない過冷却現象の防止に核生成材として、耐熱性に優れる各種コハク酸フッ化リチウム酢酸リチウムフッ化カリウム複合物明礬硫酸コバルト硼酸等から適栓されるを各系に単独又は複合して、適応する有効性を確立している。一方の各種明礬系は溶解液は酸性であり、耐食課題の解決が先行したが、蓄熱体及び蓄熱槽を合成樹脂に置換えてることで、熱履歴や蓄熱装置機器の保全確保と低コストを達成する。本発明の潜熱蓄熱体に採用するは容器は軟質シ-ト間に中空間を一体に成型した中空2内に蓄熱組成物を挿入充填し、内蔵の支持体1がポリエチレンPE、ポリプロピレンPP、ポリカ-ボネ-トPC、ポリフタル酸エステル、硬質アルミニウムより選択した素材容器を採用する。採用の主材が硫酸ナトリウム水和物系、酢酸ナトリウム水和物系、各種明礬水和物系になる。該各系組成物1cは固有の融点以上で液化し、それ以下では凝固の可逆的エントロピ-を生成する。熱源及び負荷から送られるエネルギ-は熱媒体を介して蓄熱材に温度伝達される。即ち、熱媒体の温度2が蓄熱組成物固有の融点より高ければ、蓄熱体1は温度熱を吸収しながら液化して、蓄熱状態を保ち、系の融点温度より低くければ、原子の組み替えにより物質の融点の凝固潜熱量を放熱し固形化と共に放熱は完了する。エントロピ-生成過程で出入りする潜熱を冷暖房や給湯に利用する。放熱後は再加熱により融解の繰り返しの可逆性を有する。即ち、熱の出入りは該系の潜熱蓄熱材1と熱媒体2との間で、温度差を介して、可逆的に熱吸収と放熱が行われる。従って所要の蓄熱体の使用量数を可変することで、負荷に適正な対応を可能し、熱媒体2と蓄熱材1の効率的な熱伝達を達成する事ができる。所要熱量の増量と相俟って、熱伝達機能の高度化と熱流量負荷に対応した温度と流量能力を効果的に発揮する。熱媒体と蓄熱体の接触面を介して、蓄熱材への温度伝達で熱の受渡しを行う。熱伝導効率の向上手段として、熱媒体と接触する蓄熱体の厚みを良好な許容厚に設定して、温度伝達抵抗を抑制する。また該蓄熱体の積層効果により熱媒体との接触面の拡大と保持熱量の増量と温度伝達効率の向上を達成できる。一般的に融解は熱伝導度に比例し、熱抵抗に反比例する、熱伝導λと温度伝導率はa=λ/PCの関係原則に起因し、蓄熱体の単位数量の増減に関わる、即ち、蓄熱量の高密度化と高出入力により、設置機器等のCOPの向上に寄与する。従来の球状の合成樹脂プロ-成型カプセルやボ-ドに比べて、単位あたりの蓄熱の温度伝達能を約5倍から16倍に改善し、省スペ-ス化を促進する。実施において、内外温度差△T20°Cで、容積140lの蓄熱材の潜熱量と水の比熱量の比較に措ける高温水70°Cの熱量は7,000Kcal/Klに対して、該、該系の58°C時の潜熱体5mm×容器量の135lは13.800Kcal/Klであり、密度に於いて保有熱量差は約2倍に値する優位性を発揮し、省スペ-スと省エネ成果が期待できる。熱源及び負荷に係わる潜熱蓄熱材1に容器容積に限定されないが、厚み選択例として5mm厚を使用の場合の熱抵抗幅はほぼ水と同等乃至し接近した伝熱効果で良好な吸放熱効果が得られる。潜熱蓄熱容器1の両面で熱媒体との熱接触で融解/放熱1の伝達の効率を向上できる。採用の蓄熱材酢酸ナトリウム系1は所要熱量60Kcal/Kg56°Cの定量を定時間内に多量に熱供給機能を得た。一般的に水和物塩は包晶型が多く、融解に融点より高い加熱を必要とするが、調和型変更処置1cの併用による熱抵抗を軽減する手段が効果的である。実験値は記載しないが、特に明礬系は調和型であり、所望の加熱温度も降温処置融点に近接できる。又該系にポリカ-ボネ-ト樹脂又は金属アルミニウムの使用により100°C以上の高温に耐え得る事も実証した。太陽熱や夜間電力を動力に大気熱を該蓄熱容器に貯める手段としても、単位潜熱量が大きく、温度伝導度に優れる潜熱型蓄熱装置の構築が容易である。量産メリットで低価格の装置の供給と小型化による利用範囲を拡大して、各分野の冷暖房給湯設備の省スペ-ス化に寄与する。本発明は、該蓄熱材を中空管内に注入して潜熱蓄熱体1とする手段に、液体真空充填方法や点滴ノズル注入法や再固形形状化充填法が採用できる。液体方式は予め、調製した該潜熱蓄熱組成になる溶解物を真空置換機能を応用し、液状の該組成物の充填を行う。固体方式は、予め同様に調製した該潜熱蓄熱組成になる溶解物を固形に形状化したのち、容器空間に挿入する固形化タブレット方式を採用して生産性に対処できる。尚、該蓄熱体は複数を組合わせる積層ユニット化が容易であり、該蓄熱体により構成される装置は熱量の増減等のプロセスで、分割設置やコンパクト化等の簡素化が容易で、大きい熱容量の特徴を有する。更に蓄熱体の増減で構築する装置の機能の効率化を向上する。例えば蓄熱装置の素材はFRP等複合樹脂製やプラスチックタンクの単体の採用すれば、低コストで腐食を防止し、土中への直接埋設や床下地下室に設置すると断熱保温効果や未利用スペ-スの活用等、多様な断熱手法を可能にして寒冷地での需要効果がある。ヒ-トポンプや廃熱利用装置に組み込んで、寒冷地や太陽熱を熱源とする除湿冷却機能のタイムラグを補う蓄熱装置として有用である。該蓄熱体の突起物3は蓄熱装置内に積層して設置する蓄熱体1の密着を防止して、積層物間に熱媒体との接触流路2の間隙作用を目的に付帯している。接触面積に比例して、該蓄熱材と熱媒体の温度伝導を接触温度流量の確保で効率を向上できる。突起物3の設定手段はその形状、数や先付又/或いは先付後付の手段に限定されない。本発明の実施例である。本発明に採用するA~Bの内、選ばれる酢酸ナトリウム系を適性に調整した組成物の実施例である。比熱0.35[Kcal/Kg/°C]密度平均1.42で放熱量に換算を表1に蓄熱材重量として示す。シ-トの中空間内に蓄熱材1を充墳密封して試料とした。加熱温水ヒ-タ-で75°Cに昇温した温水の流速を電磁ポンプで一定流量に設定して、吸熱及び放熱の性状について加熱器の入口温度と出口温度をデ-タ-ロガ-で測定した計測値を表1に示す。熱量の所要はDSC計測方法とほぼ、一致した値で結果から実施例に採用の該系1の熱量は元相理論数値に近いものである。尚、酢酸ナトリウム3水塩の融点調整になる組成物試料1を作成して、繰り返しの実施例では実用を想定して熱履歴の試験を行い、性能の効果について詳細は計測表2に示す。△T=20°C環境温度差に措いて実施した該系になる潜熱蓄熱体の計測結果は系の原型理論値とほぼ近い値を示した。表1に標記するA記号は、試料1保持容器の蓄熱材は酢酸ナトリウム3水塩組成物、B記号は、試料2同ブロ-成型構造体と酢酸ナトリウム3水塩実施に措いての試料。S、水道水を示す。適性に調整の潜熱蓄熱体1を積層した蓄熱装置に、FRP製46l試料体積内に試料単位:幅300mm/長600mm/厚0.5mmを1.2g×3枚3.6Kgを積層し、該積層間を2mm或いは摘栓な間隔で熱媒体の流路を確保した装着を表1より選ばれる。該、系固有の融点を有する酢酸ナトリウム水和物を調整して成る潜熱放熱組成物1を定量6lの装置に装填した。同じく系固有の融点を有する酢酸ナトリウム水和物を調整して成る潜熱放熱組成物1を合成樹脂製ブロ-容器に単位3000ml4.3Kg総計重量4.3Kgを水量6lを満たした容器に装着して、熱量体積を6lとした。実施例の潜熱蓄熱材については表1に示す。A,B,Sの各装置に加熱器を設置して、水温を75°Cに昇温水を電動ポンプで各試料に循環し、A、Bの熱交換機能について計測では熱伝導度に表2に示す差異を生じた。加熱装置の温水出口と取水口、該装置の入水、出口及び本体に温度センサ-を接続して温度デ-タ-ロガ-により計測。n水量の流量計を取水口に設置し、集水ヘッダ-の出口n水量/秒を計測し、放熱/吸熱の機能に係る系の熱量、融点、及び装置内部温度の項目A,B,Sの平均数値を表2に示す。"